(57)【特許請求の範囲】
【請求項１】
複数枚の織布を貼り合わせてなる基布層と表面ゴム層とを備えてなり、倍胴型印刷機のブランケット胴に装着される平板状の印刷用ブランケットであって、
前記倍胴型印刷機による印刷時において版胴の溝に接触することになる前記表面ゴム層の平坦な表面に、表面張力の水素結合成分（γs h ）が０．７ｍＮ／ｍ以上である縮合硬化型のシリコーン系コーティング材料による硬化被膜が形成されていることを特徴とする印刷用ブランケット。
【請求項２】
前記硬化被膜の表面張力の水素結合成分（γs h ）が１．０ｍＮ／ｍ以上であることを特徴とする請求項１に記載の印刷用ブランケット。
【請求項３】
前記硬化被膜の表面張力の水素結合成分（γs h ）が１．１ｍＮ／ｍ以上であることを特徴とする請求項１に記載の印刷用ブランケット。
【請求項４】
前記硬化被膜の膜厚が５〜１００μｍであることを特徴とする請求項１乃至請求項３の何れかに記載の印刷用ブランケット。
【請求項５】
前記表面ゴム層を構成する原料ゴムがニトリルゴム（ＮＢＲ）であることを特徴とする請求項１乃至請求項４の何れかに記載の印刷用ブランケット。
【発明の詳細な説明】
【技術分野】
【０００１】
本発明は、倍胴型オフセット印刷機のブランケット胴に装着される印刷用ブランケットに関する。
【背景技術】
【０００２】
従来、オフセット印刷機として、ブランケット胴の径が版胴の径の２倍である倍胴型の印刷機が知られている。
【０００３】
然るに、倍胴型オフセット印刷機においては、ブランケット胴が１回転する間に版胴が２回転するために、ブランケットを装着するためのブランケット胴の溝（ギャップ）と、印刷用版を装着するための版胴の溝（ギャップ）とが一致するように位置合わせして印刷を開始しても、版胴が１回転したときには、この版胴の溝が、ブランケット胴の溝の位置と反対側の位置（１８０°間隔をおいた周方向位置）におけるブランケットの表面と接触し、このとき、版胴の溝に堆積したインキや紙粉がブランケットの表面に受理され、これが印刷物（紙）に転移して、当該印刷物を汚すという問題がある。
【０００４】
このような問題を解決するための手段として、下記特許文献１には、版胴の溝（ギャップ）に接触することになるブランケットの表面に凹部を形成することが紹介されている。また、下記特許文献２には、版胴の溝（ギャップ）に接触することになるブランケットの表面に凹部を形成し、凹部の形状を維持しながら、凹部の表面にインキとの親和性の低いコーティング被膜を形成することが紹介されており、コーティング被膜としてシリコーンゴム、シリコーン樹脂、フッ素ゴム、フッ素樹脂からなるものが記載されている。
【先行技術文献】
【特許文献】
【０００５】
【特許文献１】特開２０１０−１６７６１６号公報
【特許文献２】特開２０００−６５４３号公報
【発明の概要】
【発明が解決しようとする課題】
【０００６】
しかしながら、特許文献１および特許文献２に記載のブランケットの製造時において、凹部を形成するための加工作業は煩雑である。
【０００７】
また、特許文献１および特許文献２に記載のブランケットをブランケット胴に装着してオフセット印刷を行う場合に、ブランケット表面に付与される圧力が凹部において急激に緩和され、このときのショックによって画像乱れ（ショック目）が生じる、という問題がある。なお、このような画像乱れは低速で印刷することによりある程度防止することができるが、それでは印刷効率の低下を招くことになり、好ましくない。
【０００８】
このような問題に対して、版胴の溝に接触することになるブランケットの表面に凹部を形成することなく、当該表面（平坦面）に、特許文献２に記載されているようなインキとの親和性の低いとされるコーティング被膜を形成することが考えられる。
【０００９】
しかしながら、本発明者が確認したところ、インキとの親和性の低いとされている種々のコーティング被膜は、何れもブランケットの表面（表面ゴム層）に対する密着性に劣り、印刷中に剥離してしまうものであった。
また、インキの受理を抑制する効果も不十分であり、依然として印刷物に汚れを生じた。特に、特許文献２でインキとの親和性の低いとされるフッ素系のコーティング被膜は、却ってインキを受理する傾向が大きかった。
【００１０】
本発明は以上のような事情に基いてなされたものである。
本発明の目的は、版胴の溝（ギャップ）に堆積したインキや紙粉の転写による印刷物の汚れを発生させることがなく、このような印刷物の汚れ防止効果を長期にわたり安定的に発揮することができ、高速で印刷しても画像乱れ（ショック目）などを生じさせることのない印刷用ブランケットを提供することにある。
【課題を解決するための手段】
【００１１】
本発明の印刷用ブランケットは、複数枚の織布を貼り合わせてなる基布層と表面ゴム層とを備えてなり、倍胴型印刷機のブランケット胴に装着される平板状の印刷用ブランケットであって、
前記倍胴型印刷機による印刷時において版胴の溝に接触することになる前記表面ゴム層の平坦な表面（帯状の領域）に、表面張力の水素結合成分（γs h ）が０．７ｍＮ／ｍ以上である縮合硬化型のシリコーン系コーティング材料による硬化被膜が形成されていることを特徴とする。
【００１２】
このような構成の印刷用ブランケットによれば、表面ゴム層上に形成された硬化被膜が、表面張力の水素結合成分（γs h ）が０．７ｍＮ／ｍ以上のシリコーン系の被膜であることにより、当該硬化被膜には優れた撥インキ性が発現され、これにより、ブランケット表面における硬化被膜の形成部分にはインキや紙粉が殆ど受理されなくなり、この結果、印刷物の汚れを確実に防止することができる。
【００１３】
また、表面ゴム層上に形成された硬化被膜が「縮合硬化型」のシリコーン系コーティング材料の硬化被膜であることにより、当該硬化被膜は、表面ゴム層に対する密着性が高く、耐久性に優れている。これにより、印刷物の汚れ防止効果を長期にわたり安定的に発揮することができる。
【００１４】
また、表面ゴム層の平坦な表面に硬化被膜が形成されていることにより、ブランケット表面に付与される圧力が当該硬化被膜の形成部分において急激に緩和されるようなことはないので、高速で印刷しても画像乱れ（ショック目）などを生じさせることはない。
【００１５】
本発明の印刷用ブランケットにおいて、前記硬化被膜の表面張力の水素結合成分（γs h ）が１．０ｍＮ／ｍ以上であること、特に１．１ｍＮ／ｍ以上であることが好ましい。
【００１６】
本発明の印刷用ブランケットにおいて、前記硬化被膜の膜厚が５〜１００μｍであることが好ましい。
【００１７】
また、前記表面ゴム層を構成する原料ゴムがニトリルゴム（ＮＢＲ）であることが好ましい。
【発明の効果】
【００１８】
本発明の印刷用ブランケットによれば、版胴の溝（ギャップ）に堆積したインキや紙粉の転写による印刷物の汚れを発生させることがなく、このような印刷物の汚れ防止効果を長期にわたり安定的に発揮することができ、高速で印刷しても画像乱れ（ショック目）などを生じさせることがない。
【図面の簡単な説明】
【００１９】
【図１】本発明の印刷用ブランケットの一実施形態を示す平面図である。
【図２】図１に示す印刷用ブランケットのII−II断面図である。
【図３】（１）は、インキ転移試験を受けるブランケットのサイズおよび被膜の形成領域を示す平面図であり、（２）は、被膜の耐久試験を受けるブランケットのサイズおよび被膜の形成領域を示す平面図である。
【図４】（１）は、インキ転移試験に使用する試験機の概略構成（胴の配置）を示す模式図であり、（２）は、被膜の耐久試験に使用する試験機の概略構成（胴の配置）を示す模式図である。
【図５】実施例１で得られたブランケットにおけるインキ転移試験の試験結果を示す写真である。
【発明を実施するための形態】
【００２０】
以下、本発明の印刷用ブランケットについて詳細に説明する。
図１および図２に示すブランケット１００は、織布１１、織布１２および織布１３を貼り合わせてなる基布層１０と、発泡ゴムからなる圧縮層２０と、織布からなる支持体層３０と、ゴムからなる表面ゴム層４０とを備えてなり、倍胴型印刷機のブランケット胴に装着される平板状の印刷用ブランケットであって、倍胴型印刷機による印刷時において版胴の溝（ギャップ）に接触することになる表面ゴム層４０の表面（図１に示す帯状の領域）に、表面張力の水素結合成分（γs h ）が０．７ｍＮ／ｍ以上である縮合硬化型のシリコーン系コーティング材料による硬化被膜６０が形成されているブランケットである。
図２において、５１、５２、５３、５４および５５は、それぞれ接着ゴム層である。
【００２１】
ブランケット１００の基布層１０は、最下層の織布１１と、中間層の織布１２と、中間層の織布１３とを貼り合わせてなる。織布１１と織布１２とは接着ゴム層５１により接着され、織布１２と織布１３とは接着ゴム層５２により接着されている。
【００２２】
基布層１０を構成する織布１１、織布１２および織布１３は、それぞれ、例えば綿糸による平織布よりなり、接着ゴム層５１および接着ゴム層５２は、それぞれ、ゴム糊（接着ゴム層形成用組成物）を乾燥・硬化させることにより形成される。ゴム糊を構成するゴム（原料ゴム）としては、特に限定されるものではないが、ニトリルゴム（ＮＢＲ）を使用することが好ましい。
【００２３】
接着ゴム層５４を介して基布層１０（織布１３）上に積層形成された圧縮層２０は、ブランケット１００に好適な圧縮特性を付与し、印圧を緩和して良好な印刷を可能にするための層である。かかる圧縮層２０の構成材料としては、ニトリルゴムからなる発泡体（発泡ゴム）を例示することができる。発泡体は、連泡型であっても、独立気泡型であってもよい。接着ゴム層５４は、ゴム糊（接着ゴム層形成用組成物）を乾燥・硬化させることにより形成される。ゴム糊を構成するゴム（原料ゴム）としては、特に限定されるものではないが、ニトリルゴム（ＮＢＲ）を使用することが好ましい。
【００２４】
接着ゴム層５５を介して圧縮層２０上に積層形成された支持体層３０は、例えば綿糸による平織布よりなり、接着ゴム層５５は、ゴム糊（接着ゴム層形成用組成物）を乾燥・硬化させることにより形成される。ゴム糊を構成するゴム（原料ゴム）としては、特に限定されるものではないが、ニトリルゴム（ＮＢＲ）を使用することが好ましい。
【００２５】
接着ゴム層５３を介して支持体層３０上に積層形成された表面ゴム層４０を構成するゴム（原料ゴム）としては、ニトリルゴム（ＮＢＲ）、エチレンプロピレンゴム（ＥＰＭ・ＥＰＤＭ）、ブチルゴム（ＩＩＲ）、シリコーンゴム（Ｑ）、クロロプレンゴム（ＣＲ）などを例示することができるが、これらに限定されるものではない。
支持体層３０と表面ゴム層４０との間の接着ゴム層５３は、ゴム糊（接着ゴム層形成用組成物）を乾燥・硬化させることにより形成される。ゴム糊を構成するゴム（原料ゴム）としては、特に限定されるものではないが、ニトリルゴム（ＮＢＲ）を使用することが好ましい。
【００２６】
ブランケット１００の表面ゴム層４０には、ブランケット１００をブランケット胴に巻き付ける際の巻き付け方向（長手方向）の中間において、ブランケット胴の軸方向（短手方向）に延びる帯状領域に沿って硬化被膜６０が形成されている。
【００２７】
この硬化被膜６０は、「シリコーン系」のコーティング材料を硬化させることによって形成された被膜である。
本発明者が確認したところ、フッ素系のコーティング材料によって形成される被膜は、後述する表面張力の水素結合成分（γs h ）の値に関わらずインキを受理しやすい傾向があり、そのようなフッ素系の被膜を表面ゴム層４０の表面に形成した場合には、版胴の溝（ギャップ）に堆積したインキを積極的に受理して紙に転写してしまう（後述する比較例６〜８参照）。
【００２８】
表面ゴム層４０上に形成された硬化被膜６０は、表面張力の水素結合成分（γs h ）が０．７ｍＮ／ｍ以上であり、好ましくは１．０ｍＮ／ｍ以上、更に好ましくは１．１ｍＮ／ｍ以上である。
本発明者が検討を重ねた結果、シリコーン系の硬化被膜によるインキ受理性は、当該被膜における表面張力の水素結合成分（γs h ）の値に依存することが見出された。
【００２９】
後述する実施例の結果から明らかなように、表面張力の水素結合成分（γs h ）が０．７ｍＮ／ｍ以上、特に１．０ｍＮ／ｍ以上となるシリコーン系の硬化被膜によってはじめて優れた撥インキ性が発現され、当該硬化被膜によるインキの受理を効果的に抑制することができる。これにより、表面ゴム層４０の表面における硬化被膜６０の形成部分にはインキや紙粉が殆ど受理されなくなり、この結果、印刷物の汚れを確実に防止することができる。
シリコーン系の硬化被膜であっても、表面張力の水素結合成分（γs h ）が０．７ｍＮ／ｍ未満である場合には、印刷物の汚れを防止することができない（後述する比較例２〜３参照）。
ここに、硬化被膜６０により撥インキ性が発現されるインキとしては、特に限定されるものではなく、通常のオフセット印刷用として市販されている疎水性のインキを挙げることができる。
【００３０】
表面張力の水素結合成分（γs h ）の値が高い（０．７ｍＮ／ｍ以上、特に１．０ｍＮ／ｍ以上である）ことにより、優れた撥インキ性が発現される理由としては明らかでないが、疎水性であるインキが硬化被膜に付着しにくくなるからではないかと推測される。
【００３１】
表面張力の水素結合成分（γs h ）の値を高くする方法としては、例えば、シリコーン系コーティング材料として、水酸基を末端に有する低分子量の材料を使用し、形成される硬化被膜の表面に残留する水酸基を増加させる方法を挙げることができる。
【００３２】
本発明において、硬化被膜における表面張力の水素結合成分（γs h ）の値は、北崎・畑の方法により求められる。
具体的には、表面エネルギー（γL ）の分散成分（γL d ）、配向成分（γL p ）および水素結合成分（γL h ）が既知である３種類の液体を用いて、硬化被膜の表面における各液体の接触角（θ）を測定し、下記に示す北崎・畑の理論式に代入して連立方程式を解くことにより、硬化被膜の表面張力（γs ）の分散成分（γs d ）および配向成分（γs p ）とともに、水素結合成分（γs h ）を求める。
【００３３】
【数１】
0006508680.tif 000002
【００３４】
また、表面ゴム層４０上に接触された硬化被膜６０は、縮合硬化型のシリコーン系コーティング材料の硬化被膜（縮合硬化によって形成された被膜）である。
縮合硬化によって形成された硬化被膜６０は、表面ゴム層４０に対する密着性や耐油性が高く、長時間のオフセット印刷に供されても、表面ゴム層４０から硬化被膜６０が剥離することはなく、ブランケットとしての耐久性に優れる。これにより、印刷物の汚れ防止効果を長期にわたり安定的に発揮することができる。
【００３５】
過酸化物硬化型のシリコーン系コーティング材料は、空気により硬化反応が阻害される傾向があり、このため、印刷時に画像乱れを生じさせない程度に薄膜の硬化被膜を形成することができない（後述する比較例４参照）。
【００３６】
また、付加硬化型のシリコーン系コーティング材料は、表面ゴム層に含有される架橋剤などによって硬化反応が阻害される傾向があり、これにより、硬化被膜を形成することができない（後述する比較例５参照）。
【００３７】
硬化被膜６０の幅としては、版胴の溝（ギャップ）の幅に対して１．５〜１０倍程度とであることが好ましい。
硬化被膜の幅が狭すぎる場合には、印刷物の汚れ防止効果を十分に発揮することができない。他方、硬化被膜の幅が広すぎる場合には、印刷可能領域が狭くなるので好ましくない。
【００３８】
硬化被膜６０の膜厚としては５〜１００μｍであることが好ましく、更に好ましくは５〜２０μｍとされる。
【００３９】
この膜厚が過小である場合には、本発明の目的（印刷物の汚れ防止効果を長期にわたり安定的に発揮すること）を十分に達成できない場合がある。他方、この膜厚が過大である場合には、ブランケット表面に付与される圧力が硬化被膜の形成部において急激に変化して画像乱れ（ショック目）が生じるおそれがある。
【００４０】
硬化被膜６０は、レジン系のコーティング剤を硬化して形成されたシリコーン樹脂からなるものであっても、ゴム系のコーティング剤を硬化して形成されたシリコーンゴムからなるものであってもよい。
【００４１】
硬化被膜６０は、縮合硬化型のシリコーン系コーティング材料を表面ゴム層４０の表面に塗布し、塗膜を硬化させることにより形成される。
【００４２】
ここに、コーティング材料の塗布方法としては特に限定されるものではなく、例えば、ローラやスプレーによる塗布、スクリーン印刷などを例示することができる。
【００４３】
また、硬化被膜６０を得るための塗膜の硬化条件としては、通常、２０〜１５０℃で１０〜６０分間とされ、好ましくは１４０〜１５０℃で１０〜３０分間とされる。
【００４４】
本実施形態のブランケット１００によれば、表面ゴム層４０上に形成された硬化被膜６０が、表面張力の水素結合成分（γs h ）が０．７ｍＮ／ｍ以上、好ましくは１．０ｍＮ／ｍ以上のシリコーン系の被膜であることにより、当該硬化被膜６０には優れた撥インキ性が発現され、その形成部分においては版胴の溝（ギャップ）に堆積したインキや紙粉が殆ど受理されなくなり、この結果、これらが転写されることによる印刷物の汚れを確実に防止することができる。
【００４５】
また、表面ゴム層４０上に形成された硬化被膜６０が、「縮合硬化型」のシリコーン系コーティング材料の硬化被膜であることにより、この硬化被膜６０は、表面ゴム層４０に対する密着性が高くて耐久性に優れ、これにより、本実施形態のブランケット１００によれば、印刷物の汚れ防止効果を長期にわたり安定的に発揮することができる。
【００４６】
また、この硬化被膜６０は、倍胴型印刷機による印刷時に版胴の溝に接触することになる表面ゴム層４０の平坦な表面に形成されており、この実施形態のブランケット１００には、従来公知のブランケットのように凹部が形成されていない。
これにより、凹部を形成するための煩雑な加工作業が不要であるばかりでなく、ブランケット表面に付与される圧力が硬化被膜６０の形成部分において急激に緩和されるようなことはないので、高速で印刷しても画像乱れ（ショック目）などを生じさせることはない。
【実施例】
【００４７】
以下、本発明の実施例を説明するが、本発明はこれらに限定されるものではない。
＜実施例１＞
〔１〕ブランケットの製造：
３枚の織布を貼り合わせてなる基布層と、ＮＢＲ系の発泡ゴムからなる圧縮層と、織布からなる支持体層と、ＮＢＲからなる表面ゴム層とを備えてなるブランケット本体（３６０ｍｍ×５０ｍｍ）を準備し、長手方向（ブランケット胴に装着する際の巻き付け方向）の中間における表面ゴム層の表面（幅１５ｍｍの帯状の領域）に、縮合硬化型シリコーンコーティング剤（レジン系）（信越化学工業（株）製）を刷毛により塗布し、１５０℃のオーブンで１０分間加熱することにより塗膜を硬化させて膜厚約１０μｍの硬化被膜を形成することにより、図２に示したような断面構成を有し、図３（１）に示すような平面形状（寸法）を有する本発明の印刷用ブランケットを製造した。
【００４８】
ここに、表面ゴム層４０を構成するＮＢＲの配合処方は下記のとおりである。
・Ｎｉｐｏｌ  １０４２  ：１００．０質量部
・ノクラック  ♯２００  ：    ０．５質量部
・ステアリン酸  ５０Ｓ  ：    １．０質量部
・酸化亜鉛              ：    ５．０質量部
・ハクエンカＣＣ        ：  ３０．０質量部
・酸化チタン  ＪＡ−１  ：    ３．０質量部
・沈降硫黄              ：    ２．０質量部
・チオコールＴＰ−９５  ：  １５．０質量部
・ノクセラ  ＣＺ−Ｇ          ３．０質量部
【００４９】
また、後述する耐久試験用のブランケットとして、ブランケット本体（８４２ｍｍ×１５０ｍｍ）の長手方向の中間における表面ゴム層の表面（幅１５ｍｍの帯状の領域）に、上記と同様にして硬化被膜を形成することにより、図２に示したような断面構成を有し、図３（２）に示すような平面形状（寸法）を有する本発明の印刷用ブランケットを製造した。
【００５０】
〔２〕硬化被膜の接触角および表面張力の測定：
表面エネルギー（γL ）の分散成分（γL d ）、配向成分（γL p ）および水素結合成分（γL h ）が既知である下記表１に示す３種類の液体を用い、表面ゴム層上に形成した硬化被膜の表面における各液体の接触角（θ）を測定した。
接触角（θ）の測定は、「自動接触角計ＤＭ−５０１」（協和界面科学社製）を使用し、硬化被膜の表面に２μＬの液滴を着滴してから１秒後の静止画を取り込み、楕円フィッティング法にてフィッティングすることにより行った。
【００５１】
【表１】
0006508680.tif 000003
【００５２】
次いで、各液体について測定した接触角（θ）（ｎ＝５の平均値）、並びに当該液体の表面エネルギー（γL ）の分散成分（γL d ）、配向成分（γL p ）および水素結合成分（γL h ）を上記の北崎・畑の理論式に代入して連立方程式を解くことにより、硬化被膜の表面張力（γs ）の分散成分（γs d ）、配向成分（γs p ）、水素結合成分（γs h ）の値を求めた。
硬化被膜の表面における各液体の接触角（θ）の測定結果（ｎ＝５の平均値）、およびこれらの測定結果に基づく硬化被膜の表面張力（γs ）の各成分の値を下記表２に示す。
【００５３】
＜実施例２＞
縮合硬化型シリコーンコーティング剤（レジン系）に代えて、縮合硬化型シリコーンコーティング剤（ゴム系）（信越化学工業（株）製）を、ブランケット本体の表面ゴム層の表面に塗布して硬化被膜を形成したこと以外は実施例１〔１〕と同様にして、図２に示したような断面構成を有するブランケットであって、図３（１）に示すような平面形状（寸法）を有する本発明の印刷用ブランケットおよび図３（２）に示すような平面形状（寸法）を有する本発明の印刷用ブランケットを製造した。
【００５４】
また、実施例１〔２〕と同様にして、各液体の接触角（θ）を測定し、硬化被膜の表面張力（γs ）の分散成分（γs d ）、配向成分（γs p ）、水素結合成分（γs h ）の値を求めた。
硬化被膜の表面における各液体の接触角（θ）の測定結果、およびこれらの測定結果に基づく硬化被膜の表面張力（γs ）の各成分の値を下記表２に示す。
【００５５】
＜比較例１＞
表面ゴム層上に被膜が形成されていない印刷用ブランケットとして、実施例１で使用したブランケット本体（３６０ｍｍ×５０ｍｍ）を比較例１に係る印刷用ブランケットとした。
【００５６】
＜比較例２＞
縮合硬化型シリコーンコーティング剤（レジン系）に代えて、シランカップリング剤「ＫＢＥ−９０３」（信越化学工業（株）製）をブランケット本体の表面ゴム層の表面に塗布して硬化被膜を形成したこと以外は実施例１〔１〕と同様にして、図３（１）に示すような平面形状（寸法）を有する印刷用ブランケットを製造した。
【００５７】
また、実施例１〔２〕と同様にして、各液体の接触角（θ）を測定し、硬化被膜の表面張力（γs ）の分散成分（γs d ）、配向成分（γs p ）、水素結合成分（γs h ）の値を求めた。
硬化被膜の表面における各液体の接触角（θ）の測定結果、およびこれらの測定結果に基づく硬化被膜の表面張力（γs ）の各成分の値を下記表２に示す。
【００５８】
＜比較例３＞
縮合硬化型シリコーンコーティング剤（レジン系）に代えて、シランカップリング剤「Ｓｉ−７５」（エポニック・デグサジャパン社製）を、ブランケット本体の表面ゴム層の表面に塗布して硬化被膜を形成したこと以外は実施例１〔１〕と同様にして、図３（１）に示すような平面形状（寸法）を有する印刷用ブランケットを製造した。
【００５９】
また、実施例１〔２〕と同様にして、各液体の接触角（θ）を測定し、硬化被膜の表面張力（γs ）の分散成分（γs d ）、配向成分（γs p ）、水素結合成分（γs h ）の値を求めた。
硬化被膜の表面における各液体の接触角（θ）の測定結果、およびこれらの測定結果に基づく硬化被膜の表面張力（γs ）の各成分の値を下記表２に示す。
【００６０】
＜比較例４＞
「ＴＳＥ−２６０−５Ｕ」（モメンティブ・パフォーマンス・マテリアルズ・ジャパン合同会社製）１００質量部と、「ＴＣ１２Ｋ」（同社製）２質量部と、トルエンとを混合してなる、粘度が２００ｄＰａ・ｓｅｃの過酸化物硬化型シリコーンコーティング剤（ゴム系）を調製した。
縮合硬化型シリコーンコーティング剤（レジン系）に代えて、上記のようにして得られた過酸化物硬化型シリコーンコーティング剤を、ブランケット本体の表面ゴム層の表面に塗布し、１５０℃のオーブンで１０分間加熱したが塗膜を硬化させることができなかった。これは、空気により塗膜の硬化反応が阻害されたためと推測される。
【００６１】
＜比較例５＞
縮合硬化型シリコーンコーティング剤（レジン系）に代えて、付加硬化型のシリコーンコーティング剤（ゴム系）「ＫＥ−１９３５」（信越化学工業（株）製）を、ブランケット本体の表面ゴム層の表面に塗布し、１５０℃のオーブンで１０分間加熱したが塗膜を硬化させることができなかった。これは、表面ゴム層に含有される架橋剤（硫黄）などにより、塗膜の硬化反応が阻害されたためと推測される。
【００６２】
＜比較例６＞
縮合硬化型シリコーンコーティング剤（レジン系）に代えて、特開２００３−２５３０２２号公報の実施例に記載されているフッ素系の表面処理剤を、ブランケット本体の表面ゴム層の表面に塗布し、１５０℃のオーブンで１０分間加熱して被膜を形成したこと以外は実施例１〔１〕と同様にして、図３（１）に示すような平面形状（寸法）を有する印刷用ブランケットを製造した。
【００６３】
また、実施例１〔２〕と同様にして、各液体の接触角（θ）を測定し、硬化被膜の表面張力（γs ）の分散成分（γs d ）、配向成分（γs p ）、水素結合成分（γs h ）の値を求めた。
硬化被膜の表面における各液体の接触角（θ）の測定結果、およびこれらの測定結果に基づく硬化被膜の表面張力（γs ）の各成分の値を下記表２に示す。
【００６４】
＜比較例７＞
縮合硬化型シリコーンコーティング剤（レジン系）に代えて、フッ素系の表面処理剤「ＦＣ−１０２  ニューＴＦＥコート」（ファインケミカルジャパン社製）を、ブランケット本体の表面ゴム層の表面に塗布し、１５０℃のオーブンで１０分間加熱して被膜を形成したこと以外は実施例１〔１〕と同様にして、図３（１）に示すような平面形状（寸法）を有する印刷用ブランケットを製造した。
【００６５】
また、実施例１〔２〕と同様にして、各液体の接触角（θ）を測定し、硬化被膜の表面張力（γs ）の分散成分（γs d ）、配向成分（γs p ）、水素結合成分（γs h ）の値を求めた。
硬化被膜の表面における各液体の接触角（θ）の測定結果、およびこれらの測定結果に基づく硬化被膜の表面張力（γs ）の各成分の値を下記表２に示す。
【００６６】
＜比較例８＞
縮合硬化型シリコーンコーティング剤（レジン系）に代えて、フッ素系の表面処理剤「ＦＣ−２５０」（ファインケミカルジャパン社製）を、ブランケット本体の表面ゴム層の表面に塗布し、１５０℃のオーブンで１０分間加熱して被膜を形成したこと以外は実施例１〔１〕と同様にして、図３（１）に示すような平面形状（寸法）を有する印刷用ブランケットを製造した。
【００６７】
また、実施例１〔２〕と同様にして、各液体の接触角（θ）を測定し、硬化被膜の表面張力（γs ）の分散成分（γs d ）、配向成分（γs p ）、水素結合成分（γs h ）の値を求めた。
硬化被膜の表面における各液体の接触角（θ）の測定結果、およびこれらの測定結果に基づく硬化被膜の表面張力（γs ）の各成分の値を下記表２に示す。
【００６８】
＜インキ転移試験＞
実施例１〜２、比較例１〜３、比較例６〜８で得られたブランケット（３６０ｍｍ×５０ｍｍ）の各々についてインキの転移試験を行った。
具体的には、インキ転移試験機（ＩＧＴ製）を使用し、図４（１）に示すように、疎水性の商業用インキ（藍）による均一なインキ層７１が形成されたインキローラ７２を、ブランケット胴７３に装着したブランケット７４（サンプル）に接触させるとともに、このブランケット７４に、紙胴７５に装着した紙（図示省略）を接触させ、インキローラ７２、ブランケット胴７３および紙胴７５を回転させ、これにより、インキ層７１におけるインキの一部を、インキローラ７２からブランケット７４に受理させ、ブランケット７４が受理したインキの一部を、更に紙に転移させた。
そして、被膜の形成部分におけるインキ受理の程度（被膜の撥インキ性）および被膜から紙へのインキ転移の程度を観察することで、当該被膜による紙への汚れ防止性能を評価した。結果を下記表２に併せて示す。
また、実施例１で得られたブランケットについて、転移試験後のブランケット表面を撮影した写真を図５（１）に示し、紙を撮影した写真を図５（２）に示す。
【００６９】
評価基準は下記のとおりである。但し、表面ゴム層上に被膜が形成されていない比較例１で得られたブランケットについては、紙へのインキ転移の程度のみ観察した。
【００７０】
〔評価基準〕
「○」：ブランケット表面において、被膜の形成部分のインキ濃度がきわめて低く、被膜の撥インキ性が十分に認められる。また、紙へのインキの転移が殆ど認められない。
「△」：ブランケット表面において、被膜の形成部分のインキ濃度が低く、被膜の撥インキ性が認められる。また、紙への転移は認められるが、実用上許容できる程度である。  「×」：ブランケット表面において、被膜の形成部分のインキ濃度が、被膜の非形成部分のインキ濃度と同程度か、非形成部分より高濃度である。また、紙への転移が顕著に認められる。
【００７１】
＜被膜の耐油性＞
実施例１〜２、比較例２〜３、比較例６〜８で得られたブランケット（３６０ｍｍ×５０ｍｍ）の各々について、被膜の耐油性を評価した。
具体的には、ブランケットを、油性インキ洗浄剤「ブランクリンＶ」（ニッカー（株）製）に１時間浸漬した後、被膜の形成部分を目視観察を行って膨潤、欠落、変色の有無を確認し、更に、ウエスで擦って剥離が生じるか否かを確認した。
耐油性の評価基準としては、膨潤、欠落、変色、剥離などの異常が認められた場合を「×」とし、認められなかった場合を「○」とした。結果を下記表２に併せて示す。
【００７２】
＜被膜の耐久試験＞
実施例１〜２で得られたブランケット（８４２ｍｍ×１５０ｍｍ）の各々について、被膜の耐久試験を行った。
具体的には、図４（２）に示すように、ブランケット胴８３に装着したブランケット８４（サンプル）に圧胴８５を接触させ、更に０．３ｍｍ追い込んだ状態で、ブランケット胴８３を回転速度１５ｒｐｍで１００万回にわたり回転させた。その後、ブランケット８４を取り外して硬化被膜の状態を観察した。
耐久性の評価基準としては、硬化被膜の剥離などが認められた場合を「×」とし、認められなかった場合を「○」とした。結果を下記表２に併せて示す。
【００７３】
【表２】
0006508680.tif 000004
【００７４】
※１：信越化学工業（株）製
※２：信越化学工業（株）製
※３：「ＫＢＥ−９０３」信越化学工業（株）製
※４：「Ｓｉ−７５」エポニック・デグサジャパン社製
※５：「ＴＳＥ−２６０−５Ｕ」（モメンティブ・パフォーマンス・マテリアルズ・ジャパン合同会社製）１００質量部と、「ＴＣ１２Ｋ」（同社製）２質量部と、トルエンとの混合物。
※６：「ＫＥ−１９３５」信越化学工業（株）製
※７：藤倉ゴム工業（株）製
※８：「ＦＣ−１０２  ニューＴＦＥコート」（ファインケミカルジャパン社製）
※９：「ＦＣ−２５０」（ファインケミカルジャパン社製）
※10：被膜の表面における蒸留水の接触角（θ）
※11：被膜の表面における１−ブロモナフタレンの接触角（θ）
※12：被膜の表面における１，１，２，２−テトラブロモエタンの接触角（θ）
【符号の説明】
【００７５】
１００  ブランケット
１０  基布層
１１  織布（最下層）
１２  織布（中間層）
１３  織布（中間層）
２０  圧縮層
３０  支持体層
４０  表面ゴム層
５１  接着ゴム層
５２  接着ゴム層
５３  接着ゴム層
５４  接着ゴム層
５５  接着ゴム層
６０  硬化被膜
７１  インキ層
７２  インキローラ
７３  ブランケット胴
７４  ブランケット（サンプル）
７５  紙胴
８３  ブランケット胴
８４  ブランケット（サンプル）
８５  圧胴
【図１】
0006508680.tif 000005
【図２】
0006508680.tif 000006
【図３】
0006508680.tif 000007
【図４】
0006508680.tif 000008
【図５】
0006508680.tif 000009